(57)【要約】      （修正有）【課題】有機ＥＬ素子の発光効率や素子寿命を向上させる。【解決手段】下記一般式（１）で表されるシラン化合物。2015172001.tif 000016上記一般式（１）において、Ｒａ〜Ｒｃは炭素数１〜１２のアルキル基、または炭素数４〜１８のアリール基であり、Ａｒａ〜Ａｒｄは炭素数６〜１８のアリール基、または炭素数５〜１８のヘテロアリール基であり、Ｌａは炭素数６〜１８のアリーレン基であり、ａおよびｂは０〜４の整数であり、ｃおよびｄは０〜３の整数である。【選択図】図１
2015172001.tif 000002
【特許請求の範囲】
【請求項１】
下記一般式（１）で表されるシラン化合物。
【化１】
2015172001.tif 000014
上記一般式（１）において、
Ｒａ〜Ｒｃは、それぞれ独立して、置換もしくは無置換の炭素数１〜１２のアルキル基、または置換もしくは無置換の炭素数４〜１８のアリール基であり、
Ａｒａ〜Ａｒｄは、それぞれ独立して、置換もしくは無置換の炭素数６〜１８のアリール基、または置換もしくは無置換の炭素数５〜１８のヘテロアリール基であり、
Ｌａは、置換もしくは無置換の炭素数６〜１８のアリーレン基であり、
ａおよびｂは、それぞれ独立して、０〜４の整数であり、
ｃおよびｄは、それぞれ独立して、０〜３の整数である。
【請求項２】
前記ＡｒａおよびＡｒｂは、それぞれ独立して、置換もしくは無置換の炭素数６〜１３のアリール基である、請求項１に記載のシラン化合物。
【請求項３】
前記ＡｒａおよびＡｒｂは、それぞれ独立して、フェニル基、ナフタレニル基、およびビフェニリル基のうちから選択された置換基である、請求項１または請求項２のいずれか一項に記載のシラン化合物。
【請求項４】
前記ｄは、０または１であり、
前記Ｌａは、置換もしくは無置換の炭素数６〜１３のアリール基である、請求項１〜３のいずれか一項に記載のシラン化合物。
【請求項５】
前記ａ〜ｃは、０または１であり、
前記Ｒａ〜Ｒｃは、それぞれ独立して、置換もしくは無置換の炭素数１〜６のアルキル基、または置換もしくは無置換の炭素数４〜１２のアリール基である、請求項１〜４のいずれか一項に記載のシラン化合物。
【請求項６】
前記シラン化合物は、下記化合物１〜２４で表される、請求項１〜５のいずれか一項に記載のシラン化合物。
【化２】
2015172001.tif 000015
【請求項７】
前記シラン化合物の少なくとも１つ以上の水素は、メトキシ基、フェノキシ基、シアノ基、トリフルオロメチル基、またはフルオロ基のいずれかでさらに置換されている、請求項１〜６のいずれか一項に記載のシラン化合物。
【請求項８】
陽極と発光層との間に位置する有機層のうち、少なくともいずれか１つ以上の層中に、請求項１〜７のいずれか一項に記載されたシラン化合物を含む、有機エレクトロルミネッセンス素子。
【請求項９】
発光層中に請求項１〜７のいずれか一項に記載されたシラン化合物を含む、有機エレクトロルミネッセンス素子
【発明の詳細な説明】
【技術分野】
【０００１】
本発明は、シラン化合物、および有機エレクトロルミネッセンス素子に関する。
【背景技術】
【０００２】
近年、自発光型の発光素子である有機エレクトロルミネッセンス素子（Ｏｒｇａｎｉｃ  Ｅｌｅｃｔｒｏｌｕｍｉｎｅｓｃｅｎｃｅ  Ｄｉｏｄｅ）の開発が盛んに行われている。有機エレクトロルミネッセンス素子（以下、有機ＥＬ素子という）は、陽極および陰極から注入された正孔および電子を発光層において再結合させることにより、発光層において有機化合物を含む発光材料を発光させることができる。
【０００３】
一般的な有機ＥＬ素子は、発光層、ならびに発光層にキャリア（ｃａｒｒｉｅｒ）である正孔や電子を輸送する正孔輸送層および電子輸送層などの特性の異なる層を複数積層させた構成を有する。従来、有機ＥＬ素子では、発光特性の向上および長寿命化のために、各層の材料として様々な化合物が検討されてきた。
【０００４】
例えば、下記の特許文献１では、発光層のりん光ホスト（ｈｏｓｔ）化合物として、トリフェニレン（ｔｒｉｐｈｅｎｙｌｅｎｅ）骨格を有する有機シラン（ｓｉｌａｎｅ）化合物が開示されている。
【先行技術文献】
【特許文献】
【０００５】
【特許文献１】特開２０１３−１０３９３７号公報
【発明の概要】
【発明が解決しようとする課題】
【０００６】
しかし、特許文献１に開示されているりん光ホスト化合物を用いた有機ＥＬ素子では、発光効率や素子寿命が十分ではないという問題点があった。そのため、有機ＥＬ素子の発光効率や素子寿命をさらに向上させることが可能な材料化合物が求められていた。
【０００７】
そこで、本発明は、上記問題に鑑みてなされたものであり、本発明の目的とするところは、有機ＥＬ素子の発光効率や素子寿命を向上させることが可能なシラン化合物、および該シラン化合物を用いた有機ＥＬ素子を提供することにある。
【課題を解決するための手段】
【０００８】
上記課題を解決するために、本発明のある観点によれば、下記一般式（１）で表されるシラン化合物が提供される。
【化１】
2015172001.tif 000003
上記一般式（１）において、
Ｒａ〜Ｒｃは、それぞれ独立して、置換もしくは無置換の炭素数１〜１２のアルキル（ａｌｋｙｌ）基、または置換もしくは無置換の炭素数４〜１８のアリール（ａｒｙｌ）基であり、
Ａｒａ〜Ａｒｄは、それぞれ独立して、置換もしくは無置換の炭素数６〜１８のアリール基、または置換もしくは無置換の炭素数５〜１８のヘテロアリール（ｈｅｔｅｒｏａｒｙｌ）基であり、
Ｌａは、置換もしくは無置換の炭素数６〜１８のアリーレン（ａｒｙｌｅｎｅ）基であり、
ａおよびｂは、それぞれ独立して、０〜４の整数であり、
ｃおよびｄは、それぞれ独立して、０〜３の整数である。
【０００９】
この構成によれば、上記シラン化合物を有機ＥＬ素子に用いることにより、有機ＥＬ素子の発光効率および素子寿命を向上させることができる。
【００１０】
前記ＡｒａおよびＡｒｂは、それぞれ独立して、置換もしくは無置換の炭素数６〜１３のアリール基であってもよい。
【００１１】
この構成によれば、上記シラン化合物を有機ＥＬ素子に用いることにより、有機ＥＬ素子の発光効率および素子寿命をさらに向上させることができる。
【００１２】
前記ＡｒａおよびＡｒｂは、それぞれ独立して、フェニル基、ナフタレニル基、およびビフェニリル基のうちから選択された置換基であってもよい。
【００１３】
この構成によれば、上記シラン化合物を有機ＥＬ素子に用いることにより、有機ＥＬ素子の発光効率および素子寿命をさらに向上させることができる。
【００１４】
前記ｄは、０または１であり、前記Ｌａは、置換もしくは無置換の炭素数６〜１３のアリール基であってもよい。
【００１５】
この構成によれば、上記シラン化合物を有機ＥＬ素子に用いることにより、有機ＥＬ素子の発光効率および素子寿命をさらに向上させることができる。
【００１６】
前記ａ〜ｃは、０または１であり、前記Ｒａ〜Ｒｃは、それぞれ独立して、置換もしくは無置換の炭素数１〜６のアルキル基、または置換もしくは無置換の炭素数４〜１２のアリール基であってもよい。
【００１７】
この構成によれば、上記シラン化合物を有機ＥＬ素子に用いることにより、有機ＥＬ素子の発光効率および素子寿命をさらに向上させることができる。
【００１８】
前記シラン化合物は、下記化合物１〜２４で表される化合物であってもよい。
【化２】
2015172001.tif 000004
【００１９】
この構成によれば、上記シラン化合物を有機ＥＬ素子に用いることにより、有機ＥＬ素子の発光効率および素子寿命をさらに向上させることができる。
【００２０】
前記シラン化合物の少なくとも１つ以上の水素は、メトキシ（ｍｅｔｈｏｘｙ）基、フェノキシ（ｐｈｅｎｏｘｙ）基、シアノ（ｃｙａｎｏ）基、トリフルオロメチル（ｔｒｉｆｌｕｏｒｏｍｅｔｈｙｌ）基、またはフルオロ（ｆｌｕｏｒｏ）基のいずれかでさらに置換されていてもよい。
【００２１】
この構成によれば、上記シラン化合物を有機ＥＬ素子に用いることにより、有機ＥＬ素子の発光効率および素子寿命をさらに向上させることができる。
【００２２】
また、上記課題を解決するために、本発明の別の観点によれば、陽極と発光層との間に位置する有機層のうち、少なくともいずれか１つ以上の層中に、上記シラン化合物を含む、有機ＥＬ素子が提供される。
【００２３】
この構成によれば、上記シラン化合物は、励起エネルギーの拡散抑制能が高く、また、電子耐性および電子阻止能が高いため、有機ＥＬ素子の発光効率および素子寿命を向上させることができる。
【００２４】
また、上記課題を解決するために、本発明の別の観点によれば、発光層中に上記シラン化合物を含む、有機ＥＬ素子が提供される。
【００２５】
この構成によれば、上記シラン化合物は、励起エネルギーの拡散抑制能が高く、また、電子耐性が高いため、有機ＥＬ素子の発光効率および素子寿命を向上させることができる。
【発明の効果】
【００２６】
以上説明したように本発明によれば、有機ＥＬ素子の発光効率や素子寿命を向上させることが可能である。
【図面の簡単な説明】
【００２７】
【図１】本発明の一実施形態に係る有機ＥＬ素子の一例を示す概略図である。
【図２】本発明の一実施形態に係るシラン化合物を用いて作製した有機ＥＬ素子の概略図である。
【発明を実施するための形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
＜１．本発明の一実施形態に係るシラン化合物＞
［１．１．シラン化合物の特徴］
まず、本発明の一実施形態に係るシラン化合物について説明を行う。
【００３０】
本発明者は、有機ＥＬ素子の発光特性や素子寿命を向上させるために、有機ＥＬ素子の発光層と陽極との間に位置する有機層が含む化合物について鋭意検討を行った結果、以下の知見を得るに至った。
【００３１】
具体的には、本発明者は、有機ＥＬ素子の発光層と陽極との間に位置する有機層に含まれる化合物が正孔輸送能に加えて以下の（１）〜（３）の特性を有する場合、有機ＥＬ素子の発光効率や素子寿命が大きく向上することを見出した。
【００３２】
（１）発光層にて生成された励起エネルギー（ｅｎｅｒｇｙ）に対するエネルギー拡散抑制能が高く、周辺の層へ励起エネルギーが拡散することを防止できること。
（２）発光層から有機層に侵入してきた電子に対して電子耐性が高く、壊れにくいこと。
（３）発光層から有機層に侵入してきた電子に対する電子阻止能が高く、陽極側へ電子が伝達されることを防止できること。
【００３３】
そこで、本発明者は、上記（１）〜（３）の特性を有する化合物について、さらに検討を重ねた結果、本発明の一実施形態に係るシラン化合物を想到するに至った。本発明の一実施形態に係るシラン化合物は、下記一般式（１）で表される化合物である。
【００３４】
【化３】
2015172001.tif 000005
【００３５】
ここで、上記一般式（１）において、
Ｒａ〜Ｒｃは、それぞれ独立して、置換もしくは無置換の炭素数１〜１２のアルキル基、または置換もしくは無置換の炭素数４〜１８のアリール基であり、
Ａｒａ〜Ａｒｄは、それぞれ独立して、置換もしくは無置換の炭素数６〜１８のアリール基、または置換もしくは無置換の炭素数５〜１８のヘテロアリール基であり、
Ｌａは、置換もしくは無置換の炭素数６〜１８のアリーレン基であり、
ａおよびｂは、それぞれ独立して、０〜４の整数であり、
ｃおよびｄは、それぞれ独立して、０〜３の整数である。
【００３６】
上記一般式（１）で表されるシラン化合物は、分子構造中にアリールアミン（ａｒｙｌａｍｉｎｅ）基を有する。したがって、上記一般式（１）で表されるシラン化合物は、正孔輸送能を有し、有機ＥＬ素子の陽極と発光層との間に位置する有機層において、正孔輸送材料として好適に用いることができる。
【００３７】
また、上記一般式（１）で表されるシラン化合物は、トリフェニレン骨格によって三重項エネルギー準位が高くなるため、励起エネルギーの拡散抑制能が高く、上記（１）の特性を有する。さらに、上記一般式（１）で表されるシラン化合物は、トリフェニレン骨格の電子耐性が高いため、電子耐性が高く、上記（２）の特性を有する。加えて、上記一般式（１）で表されるシラン化合物は、トリフェニレン基と、アリール基またはヘテロアリール基とが結合し立体的に嵩高いシリル基を有するため、電子阻止能が高く、上記（３）の特性を有する。したがって、上記（１）〜（３）の特性を有する一般式（１）で表されるシラン化合物は、有機ＥＬ素子の発光特性や素子寿命を向上させることができる。
【００３８】
すなわち、上記一般式（１）で表されるシラン化合物は、励起エネルギーの拡散抑制能が高いため、発光層から励起エネルギーが拡散することを抑制することができ、有機ＥＬ素子の発光効率を向上させることができる。また、上記一般式（１）で表されるシラン化合物は、電子耐性が高いため、発光層から侵入してきた電子による劣化が少なく、さらに、電子阻止能が高いため、発光層から侵入してきた電子がさらに拡散することを防止することができる。したがって、上記一般式（１）で表されるシラン化合物は、有機ＥＬ素子の素子寿命を向上させることができる。
【００３９】
なお、有機ＥＬ素子の発光効率や素子寿命を向上させるためには、上記一般式（１）で表されるシラン化合物は、有機ＥＬ素子の発光層と陽極との間に位置する有機層の少なくともいずれか一層以上に含まれていることが好ましい。具体的には、上記一般式（１）で表されるシラン化合物は、正孔注入層、正孔輸送層などの有機層の少なくとも１層以上に含まれていることが好ましい。
【００４０】
ただし、効果的に発光層からの励起エネルギーの拡散を抑制し、また発光層からの電子の侵入を阻止するためには、上記一般式（１）で表されるシラン化合物は、発光層に隣接した有機層（例えば、正孔輸送層）に含まれることがより好ましい。
【００４１】
さらに、上記一般式（１）で表されるシラン化合物は、発光層に含まれていてもよい。上記一般式（１）で表されるシラン化合物は、三重項エネルギー準位が高く、また電子耐性が高い。したがって、上記一般式（１）で表されるシラン化合物は、電子および正孔の両方が流入する発光層において、電子によって劣化されにくいりん光ホスト材料として好適に用いることができる。
【００４２】
また、上記一般式（１）において、ＡｒａおよびＡｒｂは、それぞれ独立して、置換もしくは無置換の炭素数６〜１３のアリール基であってもよい。具体的には、ＡｒａおよびＡｒｂは、それぞれ独立して、フェニル（ｐｈｅｎｙｌ）基、ビフェニリル（ｂｉｐｈｅｎｙｌｙｌ）基、ナフタレニル（ｎａｐｈｔｈａｌｅｎｙｌ）基のうちのいずれかであることが好ましい。上記一般式（１）で表されるシラン化合物は、嵩高いトリフェニレン基を有するため、ＡｒａおよびＡｒｂは、立体障害による影響が小さくなるように嵩高い官能基ではないフェニル基、ビフェニリル基、ナフタレニル基のうちのいずれかであることが好ましい。
【００４３】
また、上記一般式（１）において、ｄは、０または１であり、Ｌａは、置換もしくは無置換の炭素数６〜１３のアリール基であることが好ましい。さらに、上記一般式（１）において、ａ〜ｃは、０または１であり、Ｒａ〜Ｒｃは、それぞれ独立して、置換もしくは無置換の炭素数１〜６のアルキル基、または置換もしくは無置換の炭素数４〜１２のアリール基であることが好ましい
【００４４】
なお、上記一般式（１）で表されるシラン化合物中の少なくとも１つ以上の水素は、メトキシ基、フェノキシ基、シアノ基、トリフルオロメチル基、またはフルオロ基のいずれかでさらに置換されていてもよい。
【００４５】
なお、上記一般式（１）において、「アルキル基」とは、直鎖、分枝鎖、環状のいずれであってもよい。このようなアルキル基の具体例としては、例えば、メチル（ｍｅｔｈｙｌ）基、エチル（ｅｔｈｙｌ）基、プロピル（ｐｒｏｐｙｌ）基、イソプロピル（ｉｓｏｐｒｏｐｙｌ）基、ｎ−ブチル（ｂｕｔｙｌ）基、ｓ−ブチル基、イソブチル（ｉｓｏｂｕｔｙｌ）基、ｔ−ブチル基、ｎ−ペンチル（ｐｅｎｔｙｌ）基、ｎ−ヘキシル（ｈｅｘｙｌ）基、ｎ−ヘプチル（ｈｅｐｔｙｌ）基、ｎ−オクチル（ｏｃｔｙｌ）基、シクロプロピル（ｃｙｃｌｏｐｒｏｐｙｌ）基、シクロブチル（ｃｙｃｌｏｂｕｔｙｌ）基、シクロペンチル（ｃｙｃｌｏｐｅｎｔｙｌ）基、シクロヘキシル（ｃｙｃｌｏｈｅｘｙｌ）基、４−メチルシクロヘキシル（ｍｅｔｈｙｌｃｙｃｌｏｈｅｘｙｌ）基、１−アダマンチル（ａｄａｍａｎｔｙｌ）基、２−アダマンチル基、１−ノルボルニル（ｎｏｒｂｏｒｎｙｌ）基、２−ノルボルニル基等が挙げられる。
【００４６】
また、上記一般式（１）における「アリール基」の具体例としては、例えば、フェニル（ｐｈｅｎｙｌ）基、１−ナフチル（ｎａｐｈｔｈｙｌ）基、２−ナフチル基、１−アントリル（ａｎｔｈｒｙｌ）基、２−アントリル基、９−アントリル基、１−フェナントリル（ｐｈｅｎａｎｔｈｒｙｌ）基、２−フェナントリル基、３−フェナントリル基、４−フェナントリル基、９−フェナントリル基、１−ナフタセニル（ｎａｐｈｔｈａｃｅｎｙｌ）基、２−ナフタセニル基、９−ナフタセニル基、１−ピレニル（ｐｙｒｅｎｙｌ）基、２−ピレニル基、４−ピレニル基、２−ビフェニルイル（ｂｉｐｈｅｎｙｌｙｌ）基、３−ビフェニルイル基、４−ビフェニルイル基、ｐ−ターフェニル−４−イル（ｐ−ｔｅｒｐｈｅｎｙｌ−４−ｙｌ）基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、３−フルオランテニル（ｆｌｕｏｒａｎｔｈｅｎｙｌ）基、２−フルオレニル（ｆｌｕｏｒｅｎｙｌ）基、３−フルオレニル基、９，９−ジメチル−２−フルオレニル（９，９−ｄｉｍｅｔｈｙｌ−２−ｆｌｕｏｒｅｎｙｌ）基、９，９−ジフェニル−２−フルオレニル基等が挙げられる。
【００４７】
また、上記一般式（１）における「アリーレン基」の具体例としては、上記アリール基から誘導される２価基が挙げられる。
【００４８】
また、上記一般式（１）における「ヘテロアリール基」の具体例としては、例えば、１−ピロリル（ｐｙｒｒｏｌｙｌ）基、２−ピロリル基、３−ピロリル基、ピラジニル（ｐｙｒａｚｉｎｙｌ）基、２−ピリジニル（ｐｙｒｉｄｉｎｙｌ）基、３−ピリジニル基、４−ピリジニル基、１−インドリル（ｉｎｄｏｌｙｌ）基、２−インドリル基、３−インドリル基、４−インドリル基、５−インドリル基、６−インドリル基、７−インドリル基、１−イソインドリル（ｉｓｏｉｎｄｏｌｙｌ）基、２−イソインドリル基、３−イソインドリル基、４−イソインドリル基、５−イソインドリル基、６−イソインドリル基、７−イソインドリル基、２−フリル（ｆｕｒｙｌ）基、３−フリル基、２−ベンゾフラニル（ｂｅｎｚｏｆｕｒａｎｙｌ）基、３−ベンゾフラニル基、４−ベンゾフラニル基、５−ベンゾフラニル基、６−ベンゾフラニル基、７−ベンゾフラニル基、１−イソベンゾフラニル（ｉｓｏｂｅｎｚｏｆｕｒａｎｙｌ）基、３−イソベンゾフラニル基、４−イソベンゾフラニル基、５−イソベンゾフラニル基、６−イソベンゾフラニル基、７−イソベンゾフラニル基、キノリル（ｑｕｉｎｏｌｙｌ）基、３−キノリル基、４−キノリル基、５−キノリル基、６−キノリル基、７−キノリル基、８−キノリル基、１−イソキノリル（ｉｓｏＱｕｉｎｏｌｙｌ）基、３−イソキノリル基、４−イソキノリル基、５−イソキノリル基、６−イソキノリル基、７−イソキノリル基、８−イソキノリル基、２−キノキサリニル（ｑｕｉｎｏｘａｌｉｎｙｌ）基、５−キノキサリニル基、６−キノキサリニル基、１−カルバゾリル（ｃａｒｂａｚｏｌｙｌ）基、２−カルバゾリル基、３−カルバゾリル基、４−カルバゾリル基、９−カルバゾリル基、１−フェナンスリジニル（ｐｈｅｎａｎｔｈｒｉｄｉｎｙｌ）基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル（ａｃｒｉｄｉｎｙｌ）基、２−アクリジニル基、３−アクリジニル基、４−アクリジニル基、９−アクリジニル基、１，７−フェナンスロリン−２−イル（１，７−ｐｈｅｎａｎｔｈｒｏｌｉｎｅ−２−ｙｌ）基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル（ｐｈｅｎａｚｉｎｙｌ）基、２−フェナジニル基、１−フェノチアジニル（ｐｈｅｎｏｔｈｉａｚｉｎｙｌ）基、２−フェノチアジニル基、３−フェノチアジニル基、４−フェノチアジニル基、１０−フェノチアジニル基、１−フェノキサジニル（ｐｈｅｎｏｘａｚｉｎｙｌ）基、２−フェノキサジニル基、３−フェノキサジニル基、４−フェノキサジニル基、１０−フェノキサジニル基、２−オキサゾリル（ｏｘａｚｏｌｙｌ）基、４−オキサゾリル基、５−オキサゾリル基、２−オキサジアゾリル（ｏｘａｄｉａｚｏｌｙｌ）基、５−オキサジアゾリル基、３−フラザニル（ｆｕｒａｚａｎｙｌ）基、２−チエニル（ｔｈｉｅｎｙｌ）基、３−チエニル基、１−ジベンゾフラニル（ｄｉｂｅｎｚｏｆｕｒａｎｙｌ）基、２−ジベンゾフラニル基、３−ジベンゾフラニル基、４−ジベンゾフラニル基、１−ジベンゾチオフェニル（ｄｉｂｅｎｚｏｔｈｉｏｐｈｅｎｙｌ）基、２−ジベンゾチオフェニル基、３−ジベンゾチオフェニル基、４−ジベンゾチオフェニル基等が挙げられる。
【００４９】
なお、上記一般式（１）で表されるシラン化合物のより具体的な例として、以下の構造式で表される化合物１〜２４を挙げることができる。しかしながら、本発明の一実施形態に係るシラン化合物が、下記の化合物に限定されるものではない。
【００５０】
【化４】
2015172001.tif 000006
【００５１】
以上説明したように、本発明の一実施形態に係るシラン化合物は、分子構造中にアリールアミン基を有し、正孔輸送能を有するため、正孔輸送材料として好適に用いることができる。また、本発明の一実施形態に係るシラン化合物は、エネルギー拡散抑制能が高いため、発光層からの励起エネルギーの拡散を抑制することで、有機ＥＬ素子の発光効率を向上させることができる。さらに、本発明の一実施形態に係るシラン化合物は、電子耐性および電子阻止能が高いため、例えば、正孔輸送層に侵入した電子によって正孔輸送層が劣化することを防止し、さらに正孔注入層へ電子が拡散することを防止することができる。したがって、本発明の一実施形態に係るシラン化合物によれば、有機ＥＬ素子の素子寿命を向上させることができる。
【００５２】
上述したように、本発明の一実施形態に係るシラン化合物は、特に、発光層に隣接する正孔輸送層の材料として好ましく用いることができる。また、本発明の一実施形態に係るシラン化合物は、正孔注入層や発光層に用いられた場合であっても、正孔輸送層の材料として用いられた場合と同様に、有機ＥＬ素子の発光効率および素子寿命を向上させることが可能である。
【００５３】
［１．２．シラン化合物の合成方法］
次に、本発明の一実施形態に係るシラン化合物の合成方法について、説明を行う。
【００５４】
本発明の一実施形態に係るシラン化合物Ｆは、下記の反応式１で表される一般化された合成方法により合成することができる。
【００５５】
【化５】
2015172001.tif 000007
【００５６】
反応式１で示されるように、まず、ジフェニルクロロシラン（ｄｉｐｈｅｎｙｌｃｈｌｏｒｏｓｉｌａｎｅ）Ａに対して、化合物Ｂ（（Ｌａ）ｄ部の両端がＬｉ原子およびハロゲン（ｈａｌｏｇｅｎ）原子Ｘで置換された化合物）を作用させる。続いて、同一容器内にて、反応物にＬｉ原子で置換されたトリフェニレン誘導体Ｃを作用させることにより、中間体Ｄが合成される。次に、得られた中間体Ｄに対してアリールアミンＥを作用させることにより、本発明の一実施形態に係るシラン化合物Ｆを合成することができる。
【００５７】
なお、上記の合成方法はあくまでも一例であり、本発明の一実施形態に係るシラン化合物の合成方法が上記の例に限定されるものではない。
【００５８】
＜２．本発明の一実施形態に係る有機ＥＬ素子＞
続いて、図１を参照して、本発明の一実施形態に係る有機ＥＬ素子について説明を行う。図１は、本発明の一実施形態に係る有機ＥＬ素子の一例を示す概略図である。
【００５９】
図１に示すように、本発明の一実施形態に係る有機ＥＬ素子１００は、基板１０２、基板１０２上に配置された陽極１０４、陽極１０４上に配置された正孔注入層１０６、正孔注入層１０６上に配置された正孔輸送層１０８、正孔輸送層１０８上に配置された発光層１１０、発光層１１０上に配置された電子輸送層１１２、電子輸送層１１２上に配置された電子注入層１１４、および電子注入層１１４上に配置された陰極１１６を備える。
【００６０】
なお、図１で示した有機ＥＬ素子１００の構造は、あくまでも一例であって、本発明の一実施形態に係る有機ＥＬ素子は、図１の構造に限定されるものではない。例えば、有機ＥＬ素子１００は、一部の層が省略されていてもよく、また他の層が追加されていてもよい。さらに、有機ＥＬ素子１００の各層は、複数層で形成されていてもよい。
【００６１】
基板１０２は、例えば、透明ガラス（ｇｌａｓｓ）基板、シリコン（Ｓｉ）等からなる半導体基板、樹脂等のフレキシブル（ｆｌｅｘｉｂｌｅ）な基板を使用することができる。
【００６２】
陽極１０４は、基板１０２上に配置され、例えば、仕事関数が大きい金属、合金、導電性化合物等によって形成することができる。具体的には、陽極１０４は、酸化インジウムスズ（ＩＴＯ）やインジウム亜鉛酸化物（ＩＺＯ）等を用いて形成される。
【００６３】
正孔注入層１０６は、陽極１０４上に配置され、例えば、４，４’，４’’−Ｔｒｉｓ［２−ｎａｐｈｔｈｙｌ（ｐｈｅｎｙｌ）ａｍｉｎｏ］ｔｒｉｐｈｅｎｙｌａｍｉｎｅ（２−ＴＮＡＴＡ）、Ｎ，Ｎ，Ｎ’，Ｎ’−Ｔｅｔｒａｋｉｓ（３−ｍｅｔｈｙｌｐｈｅｎｙｌ）−３，３’−ｄｉｍｅｔｈｙｌｂｅｎｚｉｄｉｎｅ（ＨＭＴＰＤ）、Ｄｉｐｙｒａｚｉｎｏ［２，３−ｆ：２’，３’−ｈ］ｑｕｉｎｏｘａｌｉｎｅ−２，３，６，７，１０，１１−ｈｅｘａｃａｒｂｏｎｉｔｒｉｌｅ（ＨＡＴ（ＣＮ）６）等を含んで形成される。
【００６４】
正孔輸送層１０８は、正孔注入層１０６上に配置され、例えば、Ｎ，Ｎ’−Ｂｉｓ（３−ｍｅｔｈｙｌｐｈｅｎｙｌ）−Ｎ，Ｎ’−ｄｉｐｈｅｎｙｌｂｅｎｚｉｄｉｎｅ（ＴＰＤ）、４，４’，４’’−Ｔｒｉｓ（Ｎ−ｃａｒｂａｚｏｌｙｌ）ｔｒｉｐｈｅｎｙｌａｍｉｎｅ（ＴＣＴＡ）、Ｎ，Ｎ’−Ｄｉ（１−ｎａｐｈｔｙｌ）−Ｎ，Ｎ’−ｄｉｐｈｅｎｙｌｂｅｎｚｉｄｉｎｅ（ＮＰＤ）を含んで形成される。
【００６５】
発光層１１０は、正孔輸送層１０８上に配置され、ホスト材料、およびドーパント（ｄｏｐａｎｔ）材料含んで形成される。例えば、発光層１１０は、９，１０−Ｄｉ（２−ｎａｐｈｔｈｙｌ）ａｎｔｈｒａｃｅｎｅ（ＡＤＮ）を含むホスト材料に２，５，８，１１−Ｔｅｔｒａ−ｔ−ｂｕｔｙｌｐｅｒｙｌｅｎｅ（ＴＢＰ）をドープ（ｄｏｐｅ）することで形成される。
【００６６】
ここで、発光層１１０と陽極１０４との間に位置する正孔注入層１０６および正孔輸送層１０８のうちの少なくとも１つ以上の有機層、または発光層１１０は、本発明の一実施形態に係るシラン化合物を含む。本発明の一実施形態に係るシラン化合物がこれらの層に含まれることにより、有機ＥＬ素子の発光効率や素子寿命を向上させることができる。
【００６７】
電子輸送層１１２は、発光層１１０上に配置され、例えば、Ｔｒｉｓ（８−ｈｙｄｒｏｘｙｑｕｉｎｏｌｉｎａｔｏ）ａｌｕｍｉｎｉｕｍ（Ａｌｑ３）、３−（４−Ｂｉｐｈｅｎｙｌｙｌ）−４−ｐｈｅｎｙｌ−５−（４−ｔｅｒｔ−ｂｕｔｙｌｐｈｅｎｙｌ）−４Ｈ−１，２，４−ｔｒｉａｚｏｌｅ（ＴＡＺ）等を含んで形成される。
【００６８】
電子注入層１１４は、電子輸送層１１２上に配置され、例えば、フッ化リチウム（ＬｉＦ）、塩化ナトリウム（ＮａＣｌ）、フッ化セシウム（ＣｓＦ）、酸化リチウム（Ｌｉ２Ｏ）、酸化バリウム（ＢａＯ）等を含んで形成される。
【００６９】
陰極１１６は、電子注入層１１４上に配置され、例えば、仕事関数が小さい金属、合金、導電性化合物等で形成されることができる。具体的には、陰極１１６は、Ａｌ等の金属、および酸化インジウムスズ（ＩＴＯ）やインジウム亜鉛酸化物（ＩＺＯ）等の透明材料により形成される。
【００７０】
なお、図１にて示した有機ＥＬ素子１００のうち、例えば、陽極１０４、発光層１１０、電子輸送層１１２、電子注入層１１４、および陰極１１６については、上記に限定されるものではなく、公知の有機ＥＬ素子用材料を利用することも可能である。
【００７１】
ここで、上述した本発明の一実施形態に係る有機ＥＬ素子１００の各層は、真空蒸着、スパッタ（ｓｐｕｔｔｅｒ）、各種塗布法など、材料に応じた適切な成膜方法を選択することにより形成することができる。
【００７２】
例えば、陽極１０４および陰極１１６などの電極層は、電子ビーム蒸着（ｅｌｅｃｔｒｏｎ  ｂｅａｍ  ｅｖａｐｏｒａｔｉｏｎ）法、熱フィラメント蒸着（ｈｏｔ  ｆｉｌａｍｅｎｔ  ｅｖａｐｏｒａｔｉｏｎ）法および真空蒸着法を含む蒸着法、スパッタリング（ｓｐｕｔｔｅｒｉｎｇ）法、電気メッキ法および無電解メッキ法などのメッキ（ｐｌａｔｉｎｇ）法により形成することができる。
【００７３】
また、正孔注入層１０６、正孔輸送層１０８、発光層１１０、および電子輸送層１１２、および電子注入層１１４などの有機層は、例えば、真空蒸着法等の物理的気相成長法（ＰＶＤ法）、スクリーン印刷（ｓｃｒｅｅｎ  ｐｒｉｎｔｉｎｇ）法およびインクジェット（ｉｎｋ  ｊｅｔ）印刷法といった印刷法、レーザ（ｌａｓｅｒ）転写法、およびスピンコート（ｓｐｉｎ  ｃｏａｔ）法等の塗布法などにより形成することができる。
【００７４】
以上にて、本発明の一実施形態に係る有機ＥＬ素子１００の一例について説明した。
【実施例】
【００７５】
以下では、実施例および比較例を参照して、本発明の一実施形態に係るシラン化合物および有機ＥＬ素子について、具体的に説明を行う。なお、以下に示す実施例は、本発明の一実施形態に係るシラン化合物および有機ＥＬ素子の一例であって、本発明の一実施形態に係るシラン化合物および有機ＥＬ素子が下記の例に限定されるものではない。
【００７６】
［シラン化合物の合成］
まず、本発明の一実施形態に係るシラン化合物について、上記化合物１、９、１１および１８の合成方法を例示して具体的に説明する。なお、以下に述べる合成方法はあくまでも一例であって、本発明の一実施形態に係るシラン化合物の合成方法が下記の例に限定されるものではない。
【００７７】
（化合物１の合成）
以下の反応式２によって、本発明の一実施形態に係るシラン化合物である化合物１を合成した。
【００７８】
【化６】
2015172001.tif 000008
【００７９】
ジフェニルジクロロシランＡ（５．８２ｇ，２３．０ｍｍｏｌ）のジエチルエーテル（ｄｉｅｔｈｙｌｅｔｈｅｒ）溶液（１５０ｍＬ）に、−７８℃にて４−ブロモフェニルリチウム（４−ｂｒｏｍｏｐｈｅｎｙｌ  ｌｉｔｈｉｕｍ）Ｇ溶液を滴下した。なお、４−ブロモフェニルリチウムＧ溶液は、１，４−ジブロモベンゼン（１，４−ｄｉｂｒｏｍｏｂｅｎｚｅｎｅ）（５．４３ｇ，２３．０ｍｍｏｌ）のジエチルエーテル溶液（５０ｍＬ）に、−７８℃にてｎ−ブチルリチウム（ｎ−ｂｕｔｙｌ  ｌｉｔｈｉｕｍ）の１．６Ｍヘキサン（ｈｅｘａｎｅ）溶液（１４．４ｍＬ，２３．０ｍｍｏｌ）を滴下し、１時間撹拌することにより調整した。
【００８０】
次に、４−ブロモフェニルリチウムＧ溶液を滴下した溶液に、−７８℃にて、２−リチオトリフェニレン（２−ｌｉｔｈｉｏｔｒｉｐｈｅｎｙｌｅｎｅ）Ｈ溶液を滴下し、２時間撹拌した。なお、２−リチオトリフェニレンＨ溶液は、２−ブロモトリフェニレン（７．０７ｇ，２３．０ｍｍｏｌ）のジエチルエーテル溶液（５０ｍＬ）に、−７８℃にてｎ−ブチルリチウムの１．６Ｍヘキサン溶液（１４．４ｍＬ，２３．０ｍｍｏｌ）を滴下し、１時間撹拌することにより調整した。
【００８１】
得られた反応液を撹拌しながら徐々に室温まで昇温させ、室温にてさらに８時間撹拌した。反応液に少量のメタノール（ｍｅｔｈａｎｏｌ）を加えて２０分間撹拌した後、水を加えて、トルエン（ｔｏｌｕｅｎｅ）にて抽出した。抽出した有機層を無水硫酸マグネシウムで乾燥、濃縮し、得られた残渣をカラムクロマトグラフィ（ｃｏｌｕｍｎ  ｃｈｒｏｍａｔｏｇｒａｐｈｙ）で精製し、２−（４−ブロモフェニルジフェニルシリル）トリフェニレン（２−（４−ｂｒｏｍｏｐｈｅｎｙｌｄｉｐｈｅｎｙｌｓｉｌｙｌ）ｔｒｉｐｈｅｎｙｌｅｎｅ）Ｉ（８．８５ｇ，１５．６ｍｍｏｌ，収率６８％）をほぼ白色の粉末として得た。
【００８２】
合成した２−（４−ブロモフェニルジフェニルシリル）トリフェニレン（Ｉ）（５．４６ｇ，９．７０ｍｍｏｌ）、ジフェニルアミン（ｄｉｐｈｅｎｙｌａｍｉｎｅ）Ｊ（１．８０ｇ，１０．７ｍｍｏｌ）、トリス（ジベンジリデンアセトン）ジパラジウム（０）（Ｔｒｉｓ（ｄｉｂｅｎｚｙｌｉｄｅｎｅａｃｅｔｏｎｅ）ｄｉｐａｌｌａｄｉｕｍ（０））クロロホルム（ｃｈｌｏｒｏｆｏｒｍ）付加物（２０１ｍｇ，０．１９４ｍｍｏｌ（２ｍｏｌ％））、ナトリウム−ｔ−ブトキシド（ｓｏｄｉｕｍ−ｔ−ｂｕｔｏｘｉｄｅ）（１．４０ｇ，１４．５ｍｍｏｌ）をキシレン（２００ｍＬ）中で混合し、１０時間、加熱還流した。得られた反応液に、水を加えて、トルエンにて抽出した。抽出した有機層を無水硫酸マグネシウムで乾燥、濃縮し、得られた残渣をカラムクロマトグラフィで精製し、化合物１（４．８０ｇ，７．１０ｍｍｏｌ，収率７３％）をほぼ白色の粉末として得た。
【００８３】
（化合物９の合成）
上記化合物１の合成において、ジフェニルアミンの置換基をフェニル基の一方を４−シアノ−ビフェニル基に変更し、フェニル基のもう一方を４−フルオロ−フェニル基に変更した以外は、同様にして、化合物９を合成した。
【００８４】
（化合物１１の合成）
上記化合物１の合成において、ジフェニルアミンが有するフェニル基の一方をジベンゾフラン基に変更した以外は、同様にして、化合物１１を合成した。
【００８５】
（化合物１８の合成）
上記の化合物１の合成において、ジフェニルジクロロシランＡの置換基をフェニル基からビフェニル基に変更した以外は、同様にして、化合物１８を合成した。
【００８６】
［有機ＥＬ素子の作製］
真空蒸着を用いて以下の手順にて、本発明の一実施形態に係る有機ＥＬ素子を作製した。
【００８７】
（実施例１）
まず、あらかじめパターニング（ｐａｔｔｅｒｎｉｎｇ）して洗浄処理を施したＩＴＯ−ガラス基板にオゾン（ｏｚｏｎｅ）による表面処理を行った。なお、該ガラス基板におけるＩＴＯ膜の膜厚は、１５０ｎｍであった。オゾン処理後、直ちに正孔注入材料として、４，４’，４’’−トリス（Ｎ，Ｎ−（２−ナフチル）フェニルアミノ）トリフェニルアミン（２−ＴＮＡＴＡ）を上記ＩＴＯ膜上に膜厚６０ｎｍで成膜した。
【００８８】
次に、正孔輸送材料として、上記化合物１を膜厚３０ｎｍで成膜し、正孔輸送層（Ｈｏｌｅ  Ｔｒａｎｓｆｅｒ  Ｌａｙｅｒ：ＨＴＬ）とした。また、発光材料として２，５，８，１１−  テトラ−ｔ−ブチルペリレン（ＴＢＰ）を、９，１０−ジ（２−ナフチル）アントラセン（β−ＡＤＮ）に対して３％の割合でドープ（ｄｏｐｅ）した膜を共蒸着によって膜厚２５ｎｍで成膜した。
【００８９】
続いて、電子輸送材料としてトリス（８−キノリノラト）アルミニウム（Ａｌｑ３）を膜厚２５ｎｍで成膜した。次に、電子注入材料としてフッ化リチウム（ＬｉＦ）を膜厚１．０ｎｍで成膜し、陰極としてアルミニウム（Ａｌ）を膜厚１００ｎｍで成膜し、有機ＥＬ素子２００を作製した。
【００９０】
（実施例２）
実施例１で用いた化合物１の代わりに化合物９を用いた以外は、実施例１と同様にして、有機ＥＬ素子を作製した。
【００９１】
（実施例３）
実施例１で用いた化合物１の代わりに化合物１１を用いた以外は、実施例１と同様にして、有機ＥＬ素子を作製した。
【００９２】
（実施例４）
実施例１で用いた化合物１の代わりに化合物１８を用いた以外は、実施例１と同様にして、有機ＥＬ素子を作製した。
【００９３】
（比較例１）
実施例１で用いた化合物１の代わりに下記の化合物ｃ１を用いた以外は、実施例１と同様にして、有機ＥＬ素子を作製した。なお、化合物ｃ１は、化合物１に対してトリフェニレン骨格を形成する共有結合が１つ切断された構造を有する点において、本発明の一実施形態に係るシラン化合物と異なる化合物である。
【００９４】
【化７】
2015172001.tif 000009
【００９５】
（比較例２）
実施例１で用いた化合物１の代わりに下記の化合物ｃ２を用いた以外は、実施例１と同様にして、有機ＥＬ素子を作製した。なお、化合物ｃ２は、化合物１に対してアミン基を有しない点において、本発明の一実施形態に係るシラン化合物と異なる化合物である。
【００９６】
【化８】
2015172001.tif 000010
【００９７】
（比較例３）
実施例１で用いた化合物１の代わりに下記の化合物ｃ３を用いた以外は、実施例１と同様にして、有機ＥＬ素子を作製した。なお、化合物ｃ３は、本発明の一般式１におけるＡｒｃとＡｒｄとの間に共有結合が形成され、アミン構造がカルバゾール環構造に置換されている点において、本発明の一実施形態に係るシラン化合物と異なる化合物である。
【００９８】
【化９】
2015172001.tif 000011
【００９９】
（比較例４）
実施例１で用いた化合物１の代わりに下記の化合物ｃ４を用いた以外は、実施例１と同様にして、有機ＥＬ素子を作製した。なお、化合物ｃ４は、Ｎ，Ｎ’−ジ（１−ナフチル）−Ｎ，Ｎ’−ジフェニルベンジジン（α−ＮＰＤ）であり、一般的に用いられる正孔輸送材料である。
【０１００】
【化１０】
2015172001.tif 000012
【０１０１】
作製した有機ＥＬ素子２００の実施例１〜４、比較例１〜４の概略図を図２に示す。作製した有機ＥＬ素子２００は、基板２０２、基板２０２上に配置された陽極２０４、陽極２０４上に配置された正孔注入層２０６、正孔注入層２０６上に配置された正孔輸送層２０８、正孔輸送層２０８上に配置された発光層２１０、発光層２１０上に配置された電子輸送層２１２、電子輸送層２１２上に配置された電子注入層２１４、電子注入層２１４上に配置された陰極２１６から構成されている。
【０１０２】
［評価結果］
作製した実施例１〜４、比較例１〜４の有機ＥＬ素子２００の評価結果を以下の表１に示す。なお、作製した有機ＥＬ素子２００の発光特性の評価には、浜松ホトニクス製Ｃ９９２０−１１輝度配向特性測定装置を用いた。また、下記の表１において、電流密度は１０ｍＡ／ｃｍ２にて測定し、半減寿命は１０００ｃｄ／ｍ２にて測定した。
【０１０３】
【表１】
2015172001.tif 000013
【０１０４】
表１を参照すると、本発明の一実施形態に係るシラン化合物である化合物１、９、１１および１８を正孔輸送材料として用いた実施例１〜４は、比較例１〜４に対して、発光効率および素子寿命が向上していることがわかる。
【０１０５】
具体的には、化合物１、９、１１および１８を正孔輸送材料として用いた実施例１〜４は、トリフェニレン骨格を形成する共有結合が１つ切断された構造を有する化合物ｃ１を用いた比較例１に対して、特に素子寿命が大幅に向上していることがわかる。また、実施例１〜４は、アミン構造を有しない化合物ｃ２を用いた比較例２に対して、駆動電圧が低下し、さらに発光効率および素子寿命についても著しく向上していることがわかる。また、実施例１〜４は、アミン構造がカルバゾール環構造で置換されたｃ３を用いた比較例３に対して、駆動電圧はほぼ同等ながら、素子寿命が大きく向上していることが分かる。さらに、実施例１〜４は、一般的な正孔輸送材料である化合物ｃ４を用いた比較例４に対して、駆動電圧が大きく増加することなく、発光効率および素子寿命が向上していることがわかる。
【０１０６】
以上の結果からわかるように、本発明の一実施形態に係るシラン化合物は、高い平面性を有するトリフェニレン骨格と、正孔輸送能が高いアミン構造とを有するため、駆動電圧を大きく増加させることなく、発光効率および素子寿命を向上させることができる。
【０１０７】
なお、前述した実施例においては、本発明の一実施形態に係るシラン化合物を正孔輸送材料として用いた有機ＥＬ素子について説明したが、本発明は前述の実施例に限定されない。例えば、本発明の一実施形態に係るシラン化合物は、その他の発光素子又は発光装置に利用することも可能である。また、図１および図２に示す有機ＥＬ素子は、パッシブ・マトリクス（ｐａｓｓｉｖｅ−ｍａｔｒｉｘ）駆動方式の有機ＥＬディスプレイ（ｄｉｓｐｌａｙ）に利用することができるが、アクティブ・マトリクス（ａｃｔｉｖｅ−ｍａｔｒｉｘ）駆動方式の有機ＥＬディスプレイに利用することも可能である。
【０１０８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０９】
１００  有機ＥＬ素子
１０２  基板
１０４  陽極
１０６  正孔注入層
１０８  正孔輸送層
１１０  発光層
１１２  電子輸送層
１１４  電子注入層
１１６  陰極
【図１】
2015172001.tif 000017
【図２】
2015172001.tif 000018